(57)【要約】 【課題】親水性単量体及び疎水性単量体を含むエチレン性不飽和単量体の重合体中に、高濃度で磁性粉が分散した粒子状の水酸基含有磁性重合体、及び、水性媒体中での懸濁重合によって、親水性の水酸基を有する単量体と疎水性単量体と磁性粉とを用い、粒子同士の凝集を抑制し、所望の共重合比で簡易に且つ良好な収率で得ることができる水酸基含有磁性重合体の製造方法を提供することである。【解決手段】磁性粉とエチレン性不飽和単量体の重合体とを含む粒子状の水酸基含有磁性重合体であって、前記磁性粉の含有率が５〜９０質量％の範囲であり、前記エチレン性不飽和単量体が水酸基を有する親水性単量体及び疎水性単量体を含み、前記重合体の水酸基量が０．３〜５．０ｍｍｏｌ／ｇの範囲である水酸基含有磁性重合体である。【選択図】なし【特許請求の範囲】
【請求項１】
磁性粉とエチレン性不飽和単量体の重合体とを含む粒子状の水酸基含有磁性重合体であって、
前記磁性粉の含有率が５〜９０質量％の範囲であり、前記エチレン性不飽和単量体が水酸基を有する親水性単量体及び疎水性単量体を含み、磁性粉を含まない前記重合体の水酸基量が０．３〜５．０ｍｍｏｌ／ｇの範囲であることを特徴とする水酸基含有磁性重合体。
【請求項２】
個数平均粒径が０．５〜５μｍの範囲であることを特徴とする請求項１に記載の水酸基含有磁性重合体。
【請求項３】
水酸基を有する親水性単量体及び疎水性単量体を含むエチレン性不飽和単量体と、有機溶媒と、重合開始剤と、表面が疎水化処理された磁性粉とを含有する混合物を、塩を溶解し且つ分散安定剤を加えた水性媒体中に分散して懸濁重合させる工程を含むことを特徴とする水酸基含有磁性重合体の製造方法。
【請求項４】
前記疎水性単量体の含有量が、全単量体成分中の２０．０〜９９．９質量％の範囲であることを特徴とする請求項３に記載の水酸基含有磁性重合体の製造方法。
【請求項５】
前記疎水性単量体の含有量が、全単量体成分中の５０．０〜９０．０質量％の範囲であることを特徴とする請求項３に記載の水酸基含有磁性重合体の製造方法。
【請求項６】
前記水酸基を有する親水性単量体が、２−ヒドロキシエチル（メタ）アクリレート及びポリエチレングリコール（メタ）アクリレートから選ばれる少なくとも一つであることを特徴とする請求項３に記載の水酸基含有磁性重合体の製造方法。
【請求項７】
前記有機溶媒が、ジエチルベンゼン、ラウリルアルコール及びイソアミルアルコールから選ばれる少なくとも一つであることを特徴とする請求項３に記載の水酸基含有磁性重合体の製造方法。
【請求項８】
前記疎水化処理が、カップリング剤による表面被覆処理であることを特徴とする請求項３に記載の水酸基含有磁性重合体の製造方法。
【請求項９】
前記塩が、無機塩であることを特徴とする請求項３に記載の水酸基含有磁性重合体の製造方法。
【請求項１０】
前記分散安定剤が、無機粉体であることを特徴とする請求項３に記載の水酸基含有磁性重合体の製造方法。
【発明の詳細な説明】
【技術分野】
【０００１】
本発明は水酸基含有磁性重合体の製造方法に関し、更に詳しくは、特に水分散体として利用される、画像形成材料、磁性流体、診断薬及び医薬品担体、粘性調整剤、樹脂成形材料、塗料添加剤、架橋／硬化剤並びに化粧品添加剤、あるいはまた、粒子表面の水酸基を利用して所望の官能基を導入するための中間体粒子のような用途に好適に使用可能な水酸基含有磁性重合体の製造方法に関するものである。
【背景技術】
【０００２】
従来、水酸基などを有する親水性単量体を含む単量体混合物を重合して重合体を製造する場合、該単量体が水溶性であるということから、水溶液中で溶液重合する方法、水中で乳化重合する方法、水中で懸濁重合する方法、逆相懸濁重合で製造する方法が用いられていた。
【０００３】
例えば、カルボキシル基含有単量体及びポリエチレングリコール鎖を有する単量体を含む単量体混合物を、水溶性有機溶媒と水との混合溶媒中で溶液重合する製造方法が開示されている（例えば、特許文献１参照）。しかし、スチレンなどの疎水性単量体を混合する場合、相分離が起こるので共重合体を得ることは困難である。
【０００４】
また、カルボキシル基含有単量体及びポリエチレングリコール鎖を有する単量体を含む単量体混合物を水中で乳化重合し、重合体を得る技術が開示されている（例えば、特許文献２〜４参照）。しかしながら、乳化重合で得られる粒子の粒径は１μｍ以下なので、残留単量体、界面活性剤等の不純物を除去するための粒子の洗浄が困難で、画像形成材料、診断薬及び医薬品担体等の不純物を嫌う用途には適さない。
【０００５】
一方、水溶性のエチレン性不飽和単量体を重合させる方法の１つとして、疎水性溶媒中に単量体水溶液を懸濁・分散させて重合する、いわゆる逆相懸濁重合法が周知であり、例えば、ＨＬＢ３〜６の非イオン界面活性剤を使用する方法（例えば、特許文献５参照）、α−オレフィンとα，β−不飽和多価カルボン酸無水物との共重合体又はその誘導体を用いる方法（例えば、特許文献６参照）等が知られている。しかしながら前記逆相懸濁重合法が適用できるのは主として水溶性単量体で、疎水性単量体との共重合は難しい。
【０００６】
これに対し、疎水性単量体を共重合させる方法が開示されているが（例えば、特許文献７参照）、共重合可能な疎水性単量体の含有量は、水溶性単量体量に対し５質量％を上限としており、このように、逆層懸濁重合法では疎水性単量体を多量に用いて共重合させることは困難であった。
【０００７】
また、ヒドロキシエチルメタアクリレートと、ジエチレングリコールジメタクリレート、グリシジルメタクリレート、トルエン等の疎水性単量体及び溶媒とを含有する単量体混合物を水中で懸濁重合して重合体を得る方法が開示されている（例えば、特許文献８参照）。しかし、ヒドロキシエチルメタアクリレートは水溶性なので水中で懸濁重合すると水中でも重合が起こり、重合中に粒子同士が凝集しやすいという欠点があった。また、水溶性単量体は油滴中と水中とに分配されるため、所望の共重合比で重合体を作製することは困難であった。
【０００８】
さらに、上記重合体に磁性粉を含有させ磁性重合体粒子を得ようとした場合、単量体混合物と磁性粉との比重差等により磁性粉を重合体中に高い濃度で含有させることは困難であった。また、前記重合中の粒子同士の凝集がより起こりやすくなり、収率を低下させるだけでなく、粒子内部での磁性粉の分散性が悪いという問題があった。特にこれらの問題は、個数平均粒径が０．５〜５．０μｍの小粒子を作製しようとする場合に顕著であった。
【特許文献１】特開平３−２３９７０９号公報
【特許文献２】特開昭６０−１２２７７０号公報
【特許文献３】特開平１−１１１７６９号公報
【特許文献４】特開平７−１０９４３号公報
【特許文献５】特開昭６１−１５７５１３号公報
【特許文献６】特開昭６２−９５３０８号公報
【特許文献７】特開２００３−１４７００５号公報
【特許文献８】特開２００１−３１８０８６号公報
【発明の開示】
【発明が解決しようとする課題】
【０００９】
本発明は、上記従来技術の問題点を解決することを目的とする。
すなわち、本発明は、親水性単量体及び疎水性単量体を含むエチレン性不飽和単量体の重合体中に、高濃度で磁性粉が分散した粒子状の水酸基含有磁性重合体を提供することを目的とする。また、本発明は、水性媒体中での懸濁重合によって、親水性の水酸基を有する単量体と疎水性単量体と磁性粉とを用い、粒子同士の凝集を抑制し、所望の共重合比で簡易に且つ良好な収率で得ることができる水酸基含有磁性重合体の製造方法を提供することを目的とする。
【課題を解決するための手段】
【００１０】
上述した課題は、以下の本発明によって達成される。すなわち本発明は、
＜１＞  磁性粉とエチレン性不飽和単量体の重合体とを含む粒子状の水酸基含有磁性重合体であって、
前記磁性粉の含有率が５〜９０質量％の範囲であり、前記エチレン性不飽和単量体が水酸基を有する親水性単量体及び疎水性単量体を含み、磁性粉を含まない前記重合体の水酸基量が０．３〜５．０ｍｍｏｌ／ｇの範囲である水酸基含有磁性重合体である。
【００１１】
＜２＞  個数平均粒径が０．５〜５μｍの範囲である＜１＞に記載の水酸基含有磁性重合体である。
【００１２】
＜３＞  水酸基を有する親水性単量体及び疎水性単量体を含むエチレン性不飽和単量体と、有機溶媒と、重合開始剤と、表面が疎水化処理された磁性粉とを含有する混合物を、塩を溶解し且つ分散安定剤を加えた水性媒体中に分散して懸濁重合させる工程を含む水酸基含有磁性重合体の製造方法である。
【００１３】
＜４＞  前記疎水性単量体の含有量が、全単量体成分中の２０．０〜９９．９質量％の範囲である＜３＞に記載の水酸基含有磁性重合体の製造方法である。
【００１４】
＜５＞  前記疎水性単量体の含有量が、全単量体成分中の５０．０〜９０．０質量％の範囲である＜３＞に記載の水酸基含有磁性重合体の製造方法である。
【００１５】
＜６＞  前記水酸基を有する親水性単量体が、２−ヒドロキシエチル（メタ）アクリレート及びポリエチレングリコール（メタ）アクリレートから選ばれる少なくとも一つである＜３＞に記載の水酸基含有磁性重合体の製造方法である。
【００１６】
＜７＞  前記有機溶媒が、ジエチルベンゼン、ラウリルアルコール及びイソアミルアルコールから選ばれる少なくとも一つである＜３＞に記載の重合体の製造方法である。
【００１７】
＜８＞  前記疎水化処理が、カップリング剤による表面被覆処理である＜３＞に記載の水酸基含有磁性重合体の製造方法である。
【００１８】
＜９＞  前記塩が、無機塩である＜３＞に記載の水酸基含有磁性重合体の製造方法である。
【００１９】
＜１０＞  前記分散安定剤が、無機粉体である＜３＞に記載の水酸基含有磁性重合体の製造方法である。
【００２０】
＜１１＞  前記エチレン性不飽和単量体に架橋剤が含まれる＜３＞に記載の水酸基含有磁性重合体の製造方法である。
【００２１】
＜１２＞  前記水性媒体中の塩濃度が、５質量％以上である＜３＞に記載の水酸基含有重合体の製造方法である。
【００２２】
＜１３＞  前記水性媒体が、水である＜３＞に記載の水酸基含有重合体の製造方法である。
【００２３】
＜１４＞  前記分散安定剤の含有量が、単量体及び磁性粉を含む混合物１００質量部に対して１〜１００質量部の範囲である＜３＞に記載の水酸基含有重合体の製造方法である。
【発明の効果】
【００２４】
本発明によれば、親水性単量体及び疎水性単量体を含むエチレン性不飽和単量体の重合体中に、高濃度で磁性粉が分散した粒子状の水酸基含有磁性重合体、及び、水性媒体中での懸濁重合によって、粒子同士の凝集を抑制し、且つ所望の共重合比で水酸基含有する単量体と疎水性単量体との共重合体を、簡易に且つ良好な収率で得ることができる水酸基含有磁性重合体の製造方法を提供することができる。
【発明を実施するための最良の形態】
【００２５】
以下、本発明を詳細に説明する。
＜水酸基含有磁性重合体＞
本発明の水酸基含有磁性重合体は、磁性粉とエチレン性不飽和単量体の重合体とを含む粒子状の水酸基含有磁性重合体であって、前記磁性粉の含有率が５〜９０質量％の範囲であり、前記エチレン性不飽和単量体が水酸基を有する親水性単量体及び疎水性単量体を含み、磁性粉を含まない前記重合体の水酸基量が０．３〜５．０ｍｍｏｌ／ｇの範囲であることを特徴とする。
【００２６】
本発明の水酸基含有磁性重合体は、主として磁性の印刷インクなどの水系分散体に用いられる粒子状の磁性重合体である。したがって、一定以上の磁力を保持しつつ、水などの水性媒体中に均一に分散させることが可能なものである。
【００２７】
上記水性媒体中への良好な分散性を得るためには、粒子表面に水酸基を存在させることが有効である。このためには粒子を構成する重合体の構成成分が水酸基を有していることが好ましいが、例えば重合体としてポリエステルを用いた場合には、水中で重合体が加水分解してしまうため適当でない。
【００２８】
このため、本発明では重合体としてエチレン性不飽和単量体の重合体を用い、これに含まれる水酸基を有する親水性単量体及び疎水性単量体の共重合比により、水性媒体における分散性と重合体粒子の安定性との視点から、最適な水酸基量範囲を検討した。さらに、本発明では重合体粒子に一定量の磁性粉を含むが、該磁性粉の含有量との関係からも前記水酸基量が最適となる範囲を見出した。
【００２９】
本発明の水酸基含有磁性重合体における水酸基量は、磁性粉の含有量によって異なるので、磁性粉を除いた重合体成分の水酸基量として定義されるものであり、０．３〜５．０ｍｍｏｌ／ｇの範囲であることが必要であり、０．４〜４．０ｍｍｏｌ／ｇの範囲が好ましく、０．５〜３．０ｍｍｏｌ／ｇの範囲であることがより好ましい。
水酸基量が０．３ｍｍｏｌ／ｇに満たないと、重合体粒子の水性媒体への分散性が悪くなる場合がある。５．０ｍｍｏｌ／ｇを超えると、水中での重合体粒子の膨潤性が大きくなり操作性が悪くなる場合がある。
【００３０】
上記水酸基量は、一般的な滴定法により求めることができる。例えば、上記ポリマーに無水酢酸のピリジン溶液等の試薬を一定量加え、加熱して、水を加えて加水分解し、遠心分離機により粒子と上澄みとに分け、該上澄みをフェノールフタレイン等の指示薬を用いて、エタノール性水酸化カリウム溶液等で滴定することにより、その水酸基量を求めることができる。
【００３１】
また、本発明の水酸基含有磁性重合体における磁性粉の含有率は、５〜９０質量％の範囲であり、１０〜７０質量％の範囲であることが好ましく、２０〜５０質量％の範囲であることがより好ましい。
含有率が５質量％未満では、必要な磁力を得ることができない。また、９０質量％を超えると、磁性粉の粒子中での均一分散性や重合体粒子の分散安定性が得られなくなる。
【００３２】
また、本発明の水酸基含有重合体は粒子状であるが、個数平均粒径が０．５〜５μｍの範囲であることが好ましく、１．０〜４．０μｍの範囲であることがより好ましい。
個数平均粒径が０．５μｍに満たないと、小粒径過ぎて取り扱いが困難になる場合があり、５μｍを超えると、画像形成材料として用いたときに高画質が得られない場合がある。
【００３３】
なお、上記個数平均粒径は、乾燥粒子を光学顕微鏡または電子顕微鏡にて写真撮影し、その中から無作為に選んだ１００個から２００個の粒子の粒子径を各々測定し、それらの合計を個数で除した値である。
【００３４】
本発明において、前記磁性粉は重合体粒子中に均一に分散されていることが好ましい。この場合、磁性粉は重合体粒子の表面にほとんど存在しなくなる。粒子表面の磁性粉の存在状態は、表面の電子顕微鏡観察により確認することができ、本発明の水酸基含有磁性重合体では、観察された重合体粒子すべての表面に飛び出した磁性粉が見られないことが好ましい。
【００３５】
本発明の水酸基含有磁性重合体は、水分散性に優れている。水分散性の評価は、重合体粒子質量の約２０倍量の水に対し該重合体粒子を投入し、これを攪拌したときの粒子状態の観察により行うことができる。この場合、前記水を収容する容器としては、開口面積が１〜１０ｃｍ２程度のガラス容器を用いる。この評価において、本発明の水酸基含有磁性重合体は、攪拌後に重合体粒子が水面に浮いたり容器壁面に堆積したりすることなく、粒子全体が良好に水中に良好に分散していることが好ましい。
【００３６】
本発明に用いる磁性粉、エチレン性不飽和単量体等の具体的内容は、後述する本発明の水酸基含有磁性重合体の製造方法において説明する。
本発明の水酸基含有磁性重合体の製造方法は、特に制限されず、乾式の溶融混練粉砕法により製造してもよいし、各種湿式の製造方法により製造してもよいが、後述する本発明の水酸基含有磁性重合体の製造方法により製造することが、均一な重合体粒子を得る観点等から好ましい。
【００３７】
＜水酸基含有磁性重合体の製造方法＞
本発明の水酸基含有重合体の製造方法は、水酸基を有する親水性の単量体及び疎水性単量体を含むエチレン性不飽和単量体と、有機溶媒と、重合開始剤と、表面が疎水化処理された磁性粉とを混合した混合物を、塩を溶解し且つ分散安定剤を加えた水性媒体中分散して懸濁重合する工程を含むことを特徴とする。
【００３８】
前記のように、疎水性単量体と水酸基を有する親水性単量体とを混合して水中で懸濁重合する場合には、重合中に粒子同士が凝集しやすく、また所望の共重合比の重合体を得ることが難しいという問題があった。その理由は、前記親水性単量体が水溶性であるために水中に単量体混合物として分散された油滴から、親水性単量体が水中にも拡散し、油滴以外の水中でも重合してしまうためであった。
【００３９】
そして、重合体として疎水性成分を含む場合には、磁性粉表面が比較的親水性であることから、重合体中に磁性粉が含まれにくくなり、さらに、重合体中で疎水性単量体重合成分と親水性単量体重合成分とが相分離すると、それに伴い磁性粉の分散性も不均一化する傾向があった。
【００４０】
本発明者等は、上記問題に対し、（１）単量体混合物を水系媒体中に安定で均一な懸濁粒子として存在させること、（２）磁性粉の単量体混合物中での分散性を向上させること、さらに（３）これらの粒子を重合中に凝集させないようにすること、３つの観点から改良を試みた。
【００４１】
まず、前記（１）に対しては、親水性単量体、疎水性単量体及び磁性粉の混合物中に有機溶媒を加えることにより、極性の異なる親水性単量体と疎水性単量体との相溶性が良好となり、水系媒体中で安定な懸濁粒子を形成することが可能となることがわかった。また、磁性粉を含有させると単量体混合物の粘度が増大し、水系媒体中に微細な懸濁粒子として存在させることが困難になるという問題があった。特に磁性粉が４５質量％を超えると顕著になった。疎水性単量体及び磁性粉の混合物中に有機溶媒を加えることにより、液の粘度が低下し、水系媒体中で安定な懸濁粒子を形成することが可能となることがわかった。
【００４２】
次に、前記（２）に関しては、磁性体の表面を疎水化処理することで対応可能となった。前記のように磁性粉の表面は基本的に親水性であるため、疎水化処理を行うことにより疎水性単量体に対する親和性を高めることができ、前記有機溶媒の添加による親水性単量体及び疎水性単量体の相溶性の向上との相乗効果により、磁性粉の粒子中での分散均一性及び含有量を高めることができた。
【００４３】
さらに、上記の場合でも懸濁粒子から水性媒体中への親水性単量体（一部磁性粉を含む場合もある）の拡散を防止するため、水性媒体中に塩を溶解させ、塩析効果により親水性単量体を含む単量体混合物を懸濁重合系の油層中に優先的に配置させることができた。
【００４４】
一方、前記（３）に対しては、上記水性媒体中への塩の溶解が懸濁重合中に発生する乳化重合の発生を抑制するため、同時に粒子の凝集にも効果があるといえる。そしてさらに、水性媒体中に分散安定剤を加えることにより、粒子の凝集同士の凝集が抑えられることが判明した。
【００４５】
すなわち本発明においては、単量体及び磁性粉を含む混合物中への有機溶媒の添加、磁性粉表面への疎水化処理、水性媒体中への塩の溶解及び分散安定剤の添加の４つの条件が満たされて初めて前記（１）〜（３）の作用が発揮され、親水性単量体、疎水性単量体及び磁性粉を均一な状態で含む懸濁粒子中での安定した重合反応が可能となった。
【００４６】
そして、このようにすることにより、従来共重合比を制御することが難しかった疎水性単量体と親水性単量体との共重合体中に、所望の含有率で磁性粉を均一に分散した水酸基含有磁性重合体を簡易にかつ良好な収率で製造することを実現した。
【００４７】
以下、本発明の水酸基含有磁性重合体の製造方法について詳細に説明する。なお、本発明におけるエチレン性不飽和単量体とは、ビニル基などのエチレン性不飽和基を有する単量体をいう。そして、下記親水性単量体及び疎水性単量体ともに本発明におけるエチレン性不飽和単量体に含まれる。
【００４８】
（単量体等を混合する工程）
−水酸基を有する親水性単量体−
本発明で用いる水酸基を有する親水性単量体としては、例えば、２−ヒドロキシエチル（メタ）アクリレート、２−ヒドロキシプロピル（メタ）アクリレート、３−ヒドロキシプロピル（メタ）アクリレート、グリセリンジ（メタ）アクリレート、１，６−ビス（３−アクリロキシ−２−ヒドロキシプロピル）−ヘキシルエーテル、ペンタエリスリトールトリ（メタ）アクリレート、トリス−（２−ヒドロキシエチル）イソシアヌル酸エステル（メタ）アクリレート、ポリエチレングリコール（メタ）アクリレートなどを挙げることができる。
尚ここで、上記（メタ）アクリレートとは、アクリレート又はメタクリレートを表す表現であり、以下において同様である。
【００４９】
これらの中では、２−ヒドロキシエチル（メタ）アクリレート及びポリエチレングリコール（メタ）アクリレートから選ばれる少なくとも一つを用いることが、後述する疎水性単量体との共重合比のコントロール、重合反応の制御性等の観点から好ましい。
【００５０】
−疎水性単量体−
疎水性のエチレン性不飽和単量体としては、例えば、スチレン、α−メチルスチレン等の芳香族ビニル単量体；炭素数１〜１８（より好ましくは、２〜１６）のアルキル基若しくはアラルキル基を有する（メタ）アクリル酸アルキルエステル（例えば、メチル（メタ）アクリレート、エチル（メタ）アクリレート、プロピル（メタ）アクリレート、ブチル（メタ）アクリレート、シクロヘキシル（メタ）アクリレート、２−エチルヘキシル（メタ）アクリレート、ラウリル（メタ）アクリレート、ベンジル（メタ）アクリレート等）；炭素数１〜１２（より好ましくは、２〜１０）のアルキレン基を有する（メタ）アクリル酸アルコキシアルキルエステル（例えば、メトキシメチル（メタ）アクリレート、メトキシエチル（メタ）アクリレート、エキトシメチル（メタ）アクリレート、エトキシエチル（メタ）アクリレート、エトキシブチル（メタ）アリクレート、ｎ−ブトキシメチル（メタ）アクリレート、ｎ−ブトキシエチル（メタ）アクリレート等）；アミノ基含有（メタ）アクリル酸エステル（例えば、ジエチルアミノエチル（メタ）アクリレート、ジプロピルアミノエチル（メタ）アクリレート等）；アクリロニトリル、エチレン、塩化ビニル、酢酸ビニルなどを挙げることができる。
【００５１】
これらの中でも、スチレン、メチル（メタ）アクリレート、ブチル（メタ）アクリレート２−エチルヘキシル（メタ）アクリレート、ラウリル（メタ）アクリレート、エトキシブチル（メタ）アクリレート、ベンジル（メタ）アクリレート、ジエチルアミノエチル（メタ）アクリレートが好ましく、更には、スチレン、メチル（メタ）アクリレート、ブチル（メタ）アクリレートが特に好ましい。
【００５２】
前記親水性単量体と共重合可能な疎水性単量体の含有量としては、全単量体成分中、２０．０〜９９．９質量％の範囲であることが好ましく、５０．０〜９０．０質量％の範囲であることがより好ましい。
含有量が２０．０質量％未満では、重合体中の水酸基量が多くなりすぎ、本発明の手法によっても均一な重合ができなくなる場合があり、９９．９質量％を超えると、重合体として水酸基による親水性の効果が得られなくなる場合がある。
【００５３】
−その他の単量体−
後述する水性媒体に分散される反応性の混合物（前記エチレン性不飽和単量体等を含むもの）には、必要に応じて架橋剤を混合することができる。単量体混合液中に架橋剤を添加することにより、粒状の水酸基含有磁性重合体粒子を得ることができる。
【００５４】
用いる架橋剤としては、公知の架橋剤を適宜選択して用いることができ、好ましいものとしては例えば、ジビニルベンゼン、エチレングリコールジ（メタ）アクリレート、ジエチレングリコールジ（メタ）アクリレート、メチレンビス（メタ）アクリルアミド、グリシジル（メタ）アクリレート、メタクリル酸２−（［１’−メチルプロピリデンアミノ］カルボキシアミノ）エチル等が挙げられる。これらの中でも、ジビニルベンゼン、エチレングリコールジ（メタ）アクリレート、ジエチレングリコールジ（メタ）アクリレートがより好ましく、更には、ジビニルベンゼンが特に好ましい。
架橋剤の添加量としては、全単量体成分１００質量部に対して０．１〜１００質量部であることが好ましく、更には０．５〜５０質量部であることがより好ましい。
【００５５】
また、その他のエチレン性不飽和単量体としては、例えば、アクリルアミド類、グリシジル（メタ）アクリレートなどが挙げられ、これらも必要に応じて、前記親水性単量体及び疎水性単量体に加えて用いることができる。
【００５６】
−磁性粉−
磁性粉としては、磁性 を示すＭＯ・Ｆｅ２Ｏ３またはＭ・Ｆｅ２Ｏ４の一般式で表されるマグネタイト、フェライト等を好ましく用いることができる。ここで、Ｍは２価あるいは１価の金属イオン（Ｍｎ、Ｆｅ、Ｎｉ、Ｃｏ、Ｃｕ、Ｍｇ、Ｚｎ、Ｃｄ、Ｌｉ等）であり、Ｍとしては単独あるいは複数の金属を用いることができる。例えばマグネタイト、γ酸化鉄、Ｍｎ−Ｚｎ系フェライト、Ｎｉ−Ｚｎ系フェライト、Ｍｎ−Ｍｇ系フェライト、Ｌｉ系フェライト、Ｃｕ−Ｚｎ系フェライトの如き鉄系酸化物を挙げることができる。中でも安価なマグネタイトが、より好ましく用いることができる。
【００５７】
また、他の金属酸化物として、Ｍｇ、Ａｌ、Ｓｉ、Ｃａ、Ｓｃ、Ｔｉ、Ｖ、Ｃｒ、Ｍｎ、Ｆｅ、Ｃｏ、Ｎｉ、Ｃｕ、Ｚｎ、Ｓｒ、Ｙ、Ｚｒ、Ｎｂ、Ｍｏ、Ｃｄ、Ｓｎ、Ｂａ、Ｐｂ等の金属を単独あるいは複数用いた非磁性の金属酸化物および上記磁性を示す金属酸化物を使用できる。例えば非磁性の金属酸化物として、Ａｌ２Ｏ３、ＳｉＯ２、ＣａＯ、ＴｉＯ２、Ｖ２Ｏ５、ＣｒＯ２、ＭｎＯ２、Ｆｅ２Ｏ３、ＣｏＯ、ＮｉＯ、ＣｕＯ、ＺｎＯ、ＳｒＯ、Ｙ２Ｏ３、ＺｒＯ２系等を使用することができる。
【００５８】
後述する疎水化処理前の磁性粉の平均一次粒子径は、０．０２〜２．０μｍの範囲であることが好ましい。磁性粉の平均一次粒子径が上記範囲にないと、磁性粉が凝集し易くなり、重合性単量体中への均一な分散が難しくなる場合がある。
【００５９】
本発明においては、磁性粉はその表面が疎水化処理されている必要がある。疎水化処理の方法としては特に制限されず、各種カップリング剤、シリコーンオイル、樹脂などの疎水化剤を磁性粉の表面に被覆処理すること等により行うことができるが、これらの中ではカップリング剤により表面被覆処理することが好ましい。
【００６０】
前記カップリング剤としては、例えば、シランカップリング剤、チタンカップリング剤等が挙げられる。より好ましく用いられるのはシランカップリング剤であり、下記一般式（１）で示される構造のシラン化合物が特に好ましい。
一般式（１）：  ＲｍＳｉＹｎ
（上記式中、Ｒはアルコオキシ基を示し、ｍは１〜３の整数を示し、Ｙはアルキル基、ビニル基、グリシドキシ基、メタクリル基の如き炭化水素基を示し、ｎは１〜３の整数を示す。）
【００６１】
具体的には、例えば、ビニルトリメトキシシラン、ビニルトリエトキシシラン、γ−メタクリルオキシプロピルトリメトキシシラン、ビニルトリアセトキシシラン、メチルトリメトキシシラン、メチルトリエトキシシラン、イソブチルトリメトキシシラン、ジメチルジメトキシシラン、ジメチルジエトキシシラン、トリメチルメトキシシラン、ヒドロキシプロピリトリメトキシシラン、フェニルトリメトキシシラン、フェネチルトリメトキシシラン、ｎ−ヘキサデシルトリメトキシシラン、ｎ−オクタデシルトリメトキシシラン等を挙げることができる。
【００６２】
特に、ＣｐＨ２ｐ＋１−Ｓｉ−（ＯＣｑＨ２ｑ＋１）３（式中、ｐは２〜２０の整数を表し、ｑは１〜３の整数を表す。）で示されるアルキルトリアルコキシシランカップリング剤、Ｃ６Ｈ５−ＣｒＨ２ｒ−Ｓｉ−（ＯＣｓＨ２ｓ＋１）３（式中、ｒは２〜２０の整数を示し、ｓは１〜３の整数を示す。）で示されるアラルキルトリアルコキシシランカップリング剤を使用して磁性粉を疎水化処理するのが好ましい。なお、ここで使用される”アラルキル” は、芳香族構造および脂肪族構造の両方を有する炭化水素基を意味する。即ち、アルキル基の水素原子の代わりに置換または未置換のアリール基が置換されている。そのアラルキル基の例としては、ベンジル基、フェネチル基、α−メシチル基等が挙げられる。
【００６３】
上記各式におけるｐ、ｒが２より小さいと、疎水化処理は容易となるが、疎水性を十分に付与することが困難であり、重合体粒子からの磁性粉の露出を抑制するのが難しくなる場合がある。またｐ、ｒが２０より大きいと、疎水性は十分になるが、磁性粉同士の合一が多くなり、重合体中へ磁性粉を十分に分散させることが困難になる場合がある。
また、ｑ、ｓが３より大きいと、シランカップリング 剤の反応性が低下して疎水化が十分に行われにくくなる。
【００６４】
前記のうちでは、特に、ＣｐＨ２ｐ＋１−Ｓｉ−（ＯＣｑＨ２ｑ＋１）３で示されるアルキルトリアルコキシシランカップリング剤を使用することが、重合性単量体中での良好な分散性を得るうえで好ましい。
【００６５】
磁性粉の疎水化処理は、例えばシランカップリング剤処理の場合は、磁性粉体を撹拌によりクラウド状としたものに気化したシランカップリング剤を反応させる乾式処理、又は、磁性粉体を溶媒中に分散させシランカップリング剤を滴下反応させる湿式法、あるいは、磁性粉体を溶媒中に分散させシランカップリング剤を混合した後ロータリーエバポレータのごとき蒸留装置で溶媒を蒸発させ、シランカップリング剤が付着した磁性粉体を熱処理する方法等の一般に知られた方法で処理することができる。また、前記の疎水化処理は適宜併用可能である。
【００６６】
本発明における疎水化処理での磁性粉に対する疎水化剤の処理量は、磁性粉１００質量部に対して、０．０５〜２０質量部の範囲が好ましく、０．１〜１０質量部の範囲とするのがより好ましい。
【００６７】
疎水化処理された磁性粉は、後述するように前記重合性単量体等の混合物に混合される。磁性粉の含有量としては、求める磁力によって決定されるのであるが、本発明においては、重合体粒子構成成分総量に対して５〜９０質量％の範囲であることが好ましく、１０〜５０質量％の範囲であることがより好ましい。含有量が５質量％より少ないと、十分な磁力が得られない場合があり、９０質量％より多いと、重合体粒子として水性媒体に分散させた場合に、水中で沈降が早く操作性が悪くなる場合がある。
【００６８】
−有機溶媒−
本発明に用いる有機溶媒としては、水に難溶性で、沸点が重合時の反応温度よりも高く、重合を阻害しない有機溶媒であれば全ての有機溶媒が原理的には使用可能である。例えば、炭化水素類、アルコール類、ケトン類、エーテル類などが挙げられるがこれらに制限されない。
炭化水素類としては、脂肪族炭化水素類や芳香族炭化水素類が挙げられる。脂肪族炭化水素類としては、ヘキサン、ヘプタン、オクタン、ドデカン、シクロヘキサン、デカヒドロナフタレン、石油系炭化水素、ナフテン系炭化水素などが挙げられ、芳香族炭化水素類としては、トルエン、キシレン、ジエチルベンゼン、ドデシルベンゼンなどが挙げられる。
【００６９】
前記アルコール類としては、炭素数８〜２４（好ましくは１２〜２２）の脂肪族アルコール等が使用でき、非環式脂肪族アルコール及び脂環式アルコールの何れでもよい。また、天然アルコール及び合成アルコール（チーグラーアルコール及びオキソアルコール等）の何れでもよい。また、アルキル基部分は直鎖状でも分岐状でもよい。
【００７０】
非環式脂肪族アルコールとしては、飽和脂肪族アルコール及び不飽和脂肪族アルコール等が用いられる。非環式の飽和脂肪族アルコールとしては、例えば、イソアミルアルコール、オクチルアルコール、ノニルアルコール、デシルアルコール、ウンデシルアルコール、ドデシルアルコール（ラウリルアルコール）、トリデシルアルコール、テトラデシルアルコール、ヘキサデシルアルコール、オクタデシルアルコール、ノナデシルアルコール及びテトラコセニルアルコール等が挙げられる。また、非環式の不飽和脂肪族アルコールとしては、例えば、オクテニルアルコール、デセニルアルコール、ドデセニルアルコール、トリデセニルアルコール、ペンタデセニルアルコール、オレイルアルコール、テトラコセニルアルコール、ガドレイルアルコール及びリノレイルアルコール等が挙げられる。
【００７１】
脂環式アルコールとしては、単環式脂肪族アルコール及び複環式脂肪族アルコール等が用いられる。単環式脂肪族アルコールとしては、例えば、エチルシクロヘキシルアルコール、プロピルシクロヘキシルアルコール、オクチルシクロヘキシルアルコール、ノニルシクロヘキシルアルコール及びステアリルシクロヘキシルアルコール等が挙げられる。また、複環式脂肪族アルコールとしては、例えば、アダマンチルアルコール及びジシクロヘキシルアルコール等が挙げられる。
【００７２】
前記ケトン類としては、炭素数６〜２２（好ましくは７〜１２）の脂肪族ケトン、芳香族ケトン等が使用でき、脂肪族ケトンでは非環式脂肪族ケトン及び脂環式ケトンの何れでもよい。また、アルキル基部分は直鎖状でも分岐状でもよい。例えば、ジプロピルケトン、メチルアミルケトン、メチルヘキシルケトン、ジイソブチルケトン等が挙げられる。
【００７３】
前記エーテル類としては、炭素数６〜２２（好ましくは７〜１２）の脂肪族エーテル、芳香族エーテル等が使用でき、脂肪族エーテルでは非環式脂肪族エーテル及び脂環式エーテルの何れでもよい。また、アルキル基部分は直鎖状でも分岐状でもよい。例えば、エチレングリコールジブチルエーテル、メチルフェニルエーテル、ブチルフェニルエーテル、ジエチレングリコールジブチルエーテル等が挙げられる。これらの溶媒は単独あるいは数種類を混合して使用することができる。
これらの溶媒は単独あるいは数種類を混合して使用することができる。
【００７４】
本発明に用いられる有機溶媒は、前述のような理由から、前記親水性単量体にも疎水性単量体にも親和性を有するものであることが望ましい。具体的な有機溶媒の選択法としては、用いるエチレン性不飽和単量体の沸点よりも高く、水に難溶性で重合を阻害せず、相溶性の高い溶媒を選択することが好ましく、選択された有機溶媒と単量体との組み合わせにより、最終的に得られる重合体の収率が変動する場合がある。また、溶媒は単量体を溶解し、その重合体をも溶解する溶媒でも良いし、単量体は溶解するがその重合体は溶解しない溶媒でも良い。
【００７５】
このような観点から、有機溶媒としては、ジエチルベンゼン、ラウリルアルコール及びイソアミルアルコールから選ばれる少なくとも一つを用いることが好ましい。
また、有機溶媒としては、用いるエチレン性不飽和単量体に合わせて溶解性（溶解性パラメータ）や表面張力を調整することが望ましく、その手法として２種以上の有機溶媒を混合して用いることも好ましい。
【００７６】
本発明における有機溶媒の前記単量体混合物中の含有量は、５〜８０質量％の範囲であることが好ましく、１０〜６０質量％の範囲であることがより好ましい。
【００７７】
−重合開始剤−
本発明で使用する重合開始剤としては、アゾ系重合開始剤、過酸化物系開始剤等が好適なものとして挙げられるが、中でも油溶性開始剤が好ましい。
油溶性アゾ開始剤としては、アゾビスイソブチロニトリル（ＡＩＢＮ）、２，２’−アゾビス（２−メチルブチロニトリル）、２，２’−アゾビス（２，４−ジメチルバレロニトリル）、ジメチル２，２’−アゾビス（２−メチルプロピオネート）、１，１’−アゾビスシクロヘキサン−１−カルボニトリル等が挙げられる。油溶性過酸化物系開始剤としては、過酸化ベンゾイル、過酸化アセチル、過酸化デカノイル、過酸化ラウロイル、ｏ−メトキシ過酸化ベンゾイル、過酸化ｐ−クロロベンゾイル、過酸化２，４−ジクロロベンゾイル、過酸化炭酸ジイソプロピル、過酸化ジ炭酸ジ−２−エチルヘキシル、過酸化アセチルシクロヘキシルスルフォニル、過イソ酪酸ｔ−ブチル、過ビバリン酸ｔ−ブチル、過２−エチルヘキサン酸ｔ−ブチル、過酸化ｔ−ブチル、過酸化ｔ−ブチルクミル、過酸化ジクミル、過酸化メチルエチルケトン、クメンヒドロパーオキサイド、ｔ−ブチルヒドロパーオキサイドなどが挙げられる。
【００７８】
上記重合開始剤は任意の量で使用することができるが、全単量体成分１００質量部に対して０．０５〜１０質量部の範囲であることが好ましく、更には０．１〜５質量部であることが好ましい。
【００７９】
（その他の添加剤）
本発明の水酸基含有磁性重合体には、更にポリマーの着色を目的とした染料、顔料、カーボンブラックなどを含有させることができ、その場合には前記単量体等の混合物に前記各添加剤を含ませることができる。
【００８０】
前記単量体等を含む混合物は、前記エチレン性不飽和単量体、有機溶媒、重合開始剤及び磁性粉と、その他の必要な成分とを混合して作製される。混合の方法は特に制限されないが、親水性単量体と疎水性単量体とを含むエチレン性不飽和単量体に有機溶媒を添加して５分程度攪拌し、上記両単量体の相溶性を高めた後、磁性粉を混合することが好ましい。
【００８１】
（混合物を水性媒体中に懸濁する工程）
−水性媒体−
本発明における水性媒体としては、水、若しくは水にメタノール、エタノール等の水溶性有機溶媒を加えたものが好適に用いられ、この中でも水単独が特に好ましい。水溶性有機溶媒を添加する場合の添加量は、懸濁させる単量体の性状にもよるが、全溶媒に対し３０質量％以下が好ましく、１０質量％以下が特に好ましい。添加量を３０質量％以下とすることにより、分散安定性を良好に保つことができる場合がある。
【００８２】
−塩−
本発明においては、上記水性媒体に塩を溶解することを必須の要件とする。塩析効果によって乳化重合の反応が抑制され、懸濁粒子の分散安定性が得られ、良好な収率を実現することができる。
【００８３】
溶解させる塩としては、水溶性の無機或いは有機塩類とも用いることができるが、特に無機塩類が前記塩析効果を有効に発揮できるため好ましい。該無機塩類としては、例えば、塩化ナトリウム、塩化カリウム、炭酸カリウム、塩化カルシウム、塩化アンモニウム、硫酸ナトリウム、酢酸ナトリウム、硫酸アンモニウム、塩化マグネシウム、硫酸マグネシウム等が挙げられ、これらの中でも、塩化ナトリウム、塩化カリウム、炭酸カリウム、塩化カルシウムがより好ましく、更には塩化ナトリウムが特に好ましい。
【００８４】
塩の添加量としては、分散安定性の観点から、水性媒体に対し５質量％以上溶解させることが好ましく、１０質量％以上であることがより好ましく、１５質量％以上であることが特に好ましい。
溶解量が５質量％未満では、前記塩析効果が十分に得られず、乳化重合が起こりやすくなる場合がある。
【００８５】
−分散安定剤−
本発明においては、さらに前記水性媒体中に分散安定剤を存在させることを必須の要件とする。上記分散安定剤としては、公知の分散安定剤が使用できるが、炭酸カルシウム、リン酸カルシウム等の無機粉体を用いることが、本発明における懸濁粒子の分散性を高める上で有効であり、粒子同士の凝集を抑えることができるため好ましい。また、上記無機粉体表面に表面改質剤がコーティングされていることが、分散粒子の安定性を高める点で好ましい。さらに、前記無機紛体に加え、アニオン性乳化剤、ノニオン性乳化剤、カチオン性乳化剤等の界面活性剤を併用することも好ましい。
【００８６】
上記分散安定剤は任意の量で使用することができるが、前記単量体及び磁性粉等を含む混合物１００質量部に対して１〜１００質量部の範囲であることが好ましく、２〜９０質量部の範囲であることがより好ましい。１質量部以上であることにより、良好な分散状態とすることができ、一方、１００質量部以下であることにより微細粒子の派生を抑制し、懸濁粒子の粒度分布をシャープにすることができるという利点がある。
【００８７】
本発明における水性媒体には、懸濁粒子の粒度調節の目的で増粘剤を加えることもできる。該増粘剤としてカルボキシメチルセルロースナトリウム、アルギン酸ナトリウム、ポリアクリル酸ナトリウム等のポリカルボン酸塩を添加することができる。
これらの増粘剤を用いた場合、水性媒体の粘度は１００〜１００００ｍＰａ・ｓの範囲とすることが好ましい。
【００８８】
前記単量体等を含む混合物の前記塩等を含む水性媒体（以下、「分散媒体」という場合がある）への懸濁は、以下のようにして行うことができる。
すなわち、前記塩を溶解し且つ分散安定剤を存在させた水性媒体中に、親水性単量体、疎水性単量体、磁性粉、重合開始剤、架橋剤等を加えた混合物を投入し、懸濁させる。懸濁の方法としては、公知の懸濁方法が利用できる。例えば、ミキサーのごとく、特殊な攪拌羽根を高速で回転させ水性媒体中に単量体等を懸濁させる方法、ホモジナイザーとして知られるローター・ステーターの剪断力で懸濁する方法、超音波によって懸濁する方法等の機械的な懸濁方法が挙げられる。
【００８９】
その他、上記のモノマー等を添加した液体を準備し、それを多孔質膜から水性媒体中に押し出す、膜乳化法として知られる乳化方法を使って懸濁することもできる。
なお、懸濁される混合物と分散媒体との混合質量比（混合物／分散媒体）は、１０／１００〜１００／１００の範囲とすることが好ましく、また、懸濁された粒子の個数平均粒径は０．５〜１０μｍの範囲とすることが好ましい。
【００９０】
（懸濁粒子を重合する工程）
本発明においては、前記懸濁させた単量体及び磁性粉等を含む粒子を懸濁重合させることにより重合体を得る。重合反応は、大気下のみならず、加圧下においても行うことができるが、これらその他の反応条件は、必要に応じて適用されるもので、特に限定されるものではない。
【００９１】
反応条件としては、例えば、大気圧下で、前記懸濁粒子が分散した懸濁液を攪拌しながら、４０〜１００℃の反応温度で１〜２４時間反応させることが、高い収率で重合体を得る等の観点から好ましい。
【００９２】
こうして得られた重合体は、分散安定剤を除去した後、メタノール等の溶媒に希釈分散させ、濾別し、更に水洗及び／または溶剤洗浄の後、噴霧乾燥、減圧乾燥、凍結乾燥等の通常の手段によって粉体として単離することができる。
【００９３】
＜水酸基含有重合体の物性＞
（水酸基量、個数平均粒径）
得られた水酸基含有磁性重合体における水酸基量、個数平均粒径は、前記と同様の方法により求めることができる。本発明の水酸基含有磁性重合体の製造方法により得られる重合体の好ましい水酸基量、個数平均粒径は、前記本発明の水酸基含有磁性重合体において説明した内容と同様である。
なお、個数平均粒径の測定において、凝集粒子（複数の粒子が凝集したもの、あるいは１つの粒子に微粒子が付着して変形した状態となったもの）がまったく見られないことが好ましい。
【００９４】
（分子量）
また、本発明における水酸基含有磁性重合体の分子量（数平均分子量）は、その用途によって異なるものの、前記重合工程において架橋剤を加えていない場合には、５０００〜１００００００の範囲が好ましく、１００００〜５０００００の範囲がより好ましい。
【００９５】
なお、上記数平均分子量は、ゲルパーミエーションクロマトグラフィ（ＧＰＣ）を用いて測定した。ＧＰＣは、ＨＬＣ−８１２０ＧＰＣ、ＳＣ−８０２０（東ソー（株）社製）を用い、カラムは、ＴＳＫｇｅｌ、ＳｕｐｅｒＨＭ−Ｈ（東ソー（株）社製、６．０ｍｍＩＤ×１５ｃｍ）を２本用い、溶離液としてＴＨＦ（テトラヒドロフラン）を用いて測定した。
【００９６】
（磁性粉の分散性、水分散性）
本発明により得られる水酸基含有磁性重合体においては、粒子中に磁性粉が均一に分散しているため、粒子表面にほとんど磁性粉が存在しない。また、表面に水酸基を有するため、良好な水分散性を示す。
上記粒子表面の磁性粉の存在状態、粒子の水分散性は、前記と同様の方法で評価することができ、本発明により得られた水酸基含有磁性重合体の好ましい磁性粉分散性、水分散性は、前記本発明の水酸基含有磁性重合体で述べた内容と同様である。
【００９７】
以上、本発明の水酸基含有磁性重合体及びその製造方法について詳細に説明したが、本発明により得られた水酸基含有磁性重合体は、画像形成材料、磁性流体、診断薬及び医薬品担体、粘性調整剤、樹脂成形材料、塗料添加剤、架橋／硬化剤及び化粧品添加剤のような用途に好適に使用可能である。特に前記水酸基含有磁性重合体では、一定量以上の磁性粉が均一に分散されており、また表面の水酸基による水性媒体での分散性に優れることから、磁性インクや湿式の画像形成法に用いる画像形成材料として好適に用いることができる。
【実施例】
【００９８】
以下、実施例により本発明を詳細に説明するが、本発明はこれらに限定されるものではない。尚、実施例中に示した「部」及び「％」は、特に断りのない限りそれぞれ「質量部」及び「質量％」を表す。
【００９９】
＜表面処理磁性粉の作製＞
（磁性粉１）
乾燥したエタノール１５０部に磁性粉（戸田工業社製、商品名：ＭＴＳ−０１０、平均粒径：０．１３μｍ）１５０部を加え、ここに、２．５部のシランカップリング剤（チッソ社製、商品名：フェネチルトリメトキシシラン）を加え、超音波で磁性粉を分散した。この分散液をロータリーエバポレータでエタノールを蒸留し、磁性粉を乾固させた後、１５０℃で５時間熱処理した。このように処理した磁性粉は水になじまず（少量を水に混合して攪拌しても水面に浮いて沈降しない、以下同様）、表面が疎水化されていた。これを磁性粉１とした。
【０１００】
（磁性粉２）
同様に、乾燥したエタノール１５０部に磁性粉（戸田工業社製、商品名：ＭＴＳ−０１０）１５０部を加え、ここに、２．５部のシランカップリング剤（チッソ社製、商品名：ｎ−デシルトリメトキシシラン）を加え、超音波で磁性粉を分散した。この分散液をロータリーエバポレータでエタノールを蒸留し、磁性粉を乾固させた後、１５０℃で５時間熱処理した。このように処理した磁性粉は水になじまず、表面が疎水化されていた。これを磁性粉２とした。
【０１０１】
＜実施例１＞
（水酸基含有磁性重合体の製造）
ヒドロキシエチルメタクリレート（和光純薬（株）製）１１部、スチレン単量体（和光純薬（株）製）３５部、ジビニルベンゼン（和光純薬（株）製）１部及び有機溶媒としてジエチルベンゼン（和光純薬（株）製）２５部とイソアミルアルコール（和光純薬（株）製）２５部とを混合した後、前記磁性粉１：４２部を加え、ボールミルで４８時間分散した。この磁性粉分散液９０部に、重合開始剤としてアゾビスイソブチロニトリル（和光純薬（株）製）５部を加えて、単量体及び磁性粉を含む混合物を作製した。
【０１０２】
塩化ナトリウム２８部をイオン交換水１６０部に溶解させた水溶液に、分散安定剤として炭酸カルシウム（丸尾カルシウム社製、商品名：ルミナス）３０部及びカルボキシメチルセルロース（第一工業製薬（株）社製、商品名：セロゲン）３．５部を加え、ボールミルで２４時間分散して分散媒体とした。この分散媒体２００部に前記混合物を投入して、乳化装置（エスエムテー社製、ＨＩＧＨ−ＦＬＥＸ  ＨＯＭＯＧＥＮＩＺＥＲ）にて８０００ｒｐｍで３分間乳化し、懸濁液を得た。このときの懸濁粒子の個数平均粒径は約２．５μｍであった。
【０１０３】
一方、撹伴機、温度計、冷却管及び窒素導入管を備えたセパラブルフラスコに窒素導入管より窒素を導入し、フラスコ内を窒素雰囲気にした。ここに上記懸濁液を入れ、６５℃で３時間反応させ、更に７０℃で１０時間加熱して冷却した。反応液は良好な分散液となっており、目視では重合中に凝集塊は確認できなかった。反応液に１０％塩酸水溶液を加えて炭酸カルシウムを分解した後、遠心分離によって固液分離を行った。得られた粒子を１Ｌのイオン交換水で洗浄後、５００ｍｌのエタノールで超音波を３０分かけて洗浄を３回繰り返し行い、重合体粒子Ａを得た。
【０１０４】
この重合体粒子Ａを６０℃でオーブン乾燥した後、磁性重合体の収量を測定したところ５４部で、収率は９３％であった。
また、熱重量分析（ＴＧＡ）による加熱による重量減少量から粒子中の磁性粉含有量を算出したところ４６質量％であった。なおＴＧＡの測定は、昇温速度１０℃／分として６００℃まで昇温し、６００℃で１０分間保持する条件として行った。
【０１０５】
（水酸基含有磁性重合体の特性評価）
−水酸基量−
重合体を秤量してキャップ付き試験管に入れ、あらかじめ調製した無水酢酸（和光純薬（株）製）のピリジン（和光純薬（株）製）溶液を一定量加え、９５℃の温度条件で２４時間加熱した。
更に、蒸留水を加えて試験管中の無水酢酸を加水分解させた後、３０００ｒｐｍで５分間遠心分離して粒子と上澄みに分けた。ポリマーを更にエタノール（和光純薬（株）製）で超音波分散と遠心分離を繰り返し洗浄し、上澄みと洗浄液とをコニカルビーカーに集め、指示薬にフェノールフタレイン（和光純薬（株）製）を用いて０．１Ｍのエタノール性水酸化カリウム溶液（和光純薬（株）製）で滴定した。
【０１０６】
ポリマーを用いないブランク実験も行い、その差分から下式（１）に従って水酸基量（ｍｍｏｌ／ｇ）を算出した。
水酸基量＝（（Ｂ−Ｃ）×０．１×ｆ）／（ｗ−（ｗ×Ｄ／１００））  ・・・  式（１）
上記式（１）中、Ｂはブランク実験での滴下量（ｍｌ）、Ｃはサンプルの滴下量（ｍｌ）、ｆは水酸化カリウム溶液のファクター、ｗは粒子の重量（ｇ）、Ｄは粒子中の磁性粉含有率（％）である。
その結果、重合体粒子Ａの水酸基量は１．２ｍｍｏｌ／ｇであった。
【０１０７】
−個数平均粒径及び粒子形状−
前述のように、乾燥粒子の電子顕微鏡観察による写真から重合体粒子の個数平均粒径を求めたところ、２．２μｍであった。また、前記写真において、凝集粒子は全く見られなかった。
【０１０８】
−粒子表面の磁性粉の存在状態−
重合体粒子Ａの表面の磁性粉の存在状態を、走査型電子顕微鏡（ＳＥＭ）により確認した。具体的には、倍率を１００００倍として１００個の粒子について表面状態を確認したところ、すべての粒子において表面に磁性粉が飛び出している状態は観察されなかった。
【０１０９】
−重合体粒子の水分散性−
乾燥させた重合体粒子Ａを１部とり、開口面積が４ｃｍ２のガラス容器に収容した２０部の純水に入れ攪拌したところ、粒子が水面に浮いたり容器壁面に堆積したりすることなく、粒子全体が良好に水中に再分散した。
【０１１０】
＜実施例２＞
（水酸基含有磁性重合体の製造）
ヒドロキシエチルメタクリレート（和光純薬（株）製）２５部、スチレン単量体（和光純薬（株）製）２０部及びジビニルベンゼン（和光純薬（株）製）１部を混合し、これに有機溶媒としてラウリルアルコール（和光純薬（株）製）５０部を混合した後、前記磁性粉２：４２部を加え、ボールミルで４８時間分散した。この磁性粉分散液９０部に、重合開始剤としてアゾビスイソブチロニトリル（和光純薬（株）製）５部を加えて、単量体及び磁性粉を含む混合物を作製した。
【０１１１】
塩化ナトリウム２８部をイオン交換水１６０部に溶解させた水溶液に、分散安定剤として炭酸カルシウム（丸尾カルシウム社製、商品名：ルミナス）３０部及びカルボキシメチルセルロース（第一工業製薬（株）社製、商品名：セロゲン）３．５部を加え、ボールミルで２４時間分散して分散媒体とした。この分散媒体２００部に前記混合物を投入して、乳化装置（エスエムテー社製、ＨＩＧＨ−ＦＬＥＸ  ＨＯＭＯＧＥＮＩＺＥＲ）にて８０００ｒｐｍで３分間乳化し、懸濁液を得た。このときの懸濁粒子の個数平均粒径は約２．５μｍであった。
【０１１２】
一方、撹伴機、温度計、冷却管及び窒素導入管を備えたセパラブルフラスコに窒素導入管より窒素を導入し、フラスコ内を窒素雰囲気にした。ここに上記懸濁液を入れ、６５℃で３時間反応させ、更に７０℃で１０時間加熱して冷却した。反応液は良好な分散液となっており、目視では重合中に凝集塊は確認できなかった。反応液に１０％塩酸水溶液を加えて炭酸カルシウムを分解した後、遠心分離によって固液分離を行った。得られた粒子を１Ｌのイオン交換水で洗浄後、５００ｍｌのエタノールで超音波を３０分かけて洗浄を３回繰り返し行い、重合体粒子Ｂを得た。
【０１１３】
この重合体粒子Ｂを６０℃でオーブン乾燥した後、磁性重合体の収量を測定したところ５２部で、収率は９０％であった。
また、熱重量分析（ＴＧＡ）による加熱による重量減少量から粒子中の磁性粉含有量を算出したところ４７質量％であった。
【０１１４】
（水酸基含有磁性重合体の特性評価）
重合体粒子Ｂの水酸基量を実施例１と同じ方法で測定したところ、この粒子の水酸基量は１．９４ｍｍｏｌ／ｇであった。
また、同様にして個数平均粒径を求めたところ２．０μｍであり、凝集粒子も全く見られなかった。
【０１１５】
次に、粒子表面の磁性粉の存在状態、粒子の水分散性についても実施例１と同様に確認を行ったが、同様に粒子表面に飛び出した磁性粉は観察されず、水分散性も同様に良好であった。
【０１１６】
＜実施例３＞
（水酸基含有磁性重合体の製造）
ヒドロキシエチルメタクリレート（和光純薬（株）製）２１部、スチレン単量体（和光純薬（株）製）２５部及びジビニルベンゼン（和光純薬（株）製）１部を混合し、これに有機溶媒としてジエチルベンゼン（和光純薬（株）製）２５部及びラウリルアルコール（和光純薬（株）製）２５部を混合した後、前記磁性粉１：４２部を加え、ボールミルで４８時間分散した。この磁性粉分散液９０部に、重合開始剤としてアゾビスイソブチロニトリル（和光純薬（株）製）５部を加えて、単量体及び磁性粉を含む混合物を作製した。
【０１１７】
塩化ナトリウム２８部をイオン交換水１６０部に溶解させた水溶液に、分散安定剤として炭酸カルシウム（丸尾カルシウム社製、商品名：ルミナス）３０部及びカルボキシメチルセルロース（第一工業製薬（株）社製、商品名：セロゲン）１．５部を加え、ボールミルで２４時間分散して分散媒体とした。この分散媒体２００部に前記混合物を投入して、乳化装置（エスエムテー社製、ＨＩＧＨ−ＦＬＥＸ  ＨＯＭＯＧＥＮＩＺＥＲ）にて６０００ｒｐｍで３分間乳化し、懸濁液を得た。このときの懸濁粒子の個数平均粒径は約５．４μｍであった。
【０１１８】
一方、撹伴機、温度計、冷却管及び窒素導入管を備えたセパラブルフラスコに窒素導入管より窒素を導入し、フラスコ内を窒素雰囲気にした。ここに上記懸濁液を入れ、６５℃で３時間反応させ、更に７０℃で１０時間加熱して冷却した。反応液は良好な分散液となっており、目視では重合中に凝集塊は確認できなかった。反応液に１０％塩酸水溶液を加えて炭酸カルシウムを分解した後、遠心分離によって固液分離を行った。得られた粒子を１Ｌのイオン交換水で洗浄し、８０℃で乾燥した後、５００ｍｌのエタノールでソックスレー抽出を６時間行い粒子中の溶媒を抽出除去した。次いで、この粒子を５００ｍｌのイオン交換水中で攪拌し遠心分離する洗浄を３回繰り返し行い、重合体粒子Ｃを得た。
【０１１９】
この重合体粒子Ｃを４０℃で凍結乾燥した後、磁性重合体の収量を測定したところ５２部で、収率は９０％であった。
また、熱重量分析（ＴＧＡ）による加熱による重量減少量から粒子中の磁性粉含有量を算出したところ４６質量％であった。
【０１２０】
（水酸基含有磁性重合体の特性評価）
重合体粒子Ｃの水酸基量を実施例１と同じ方法で測定したところ、この粒子の水酸基量は２．６７ｍｍｏｌ／ｇであった。
また、同様にして個数平均粒径を求めたところ４．８μｍであり、凝集粒子も全く見られなかった。
【０１２１】
次に、粒子表面の磁性粉の存在状態、粒子の水分散性についても実施例１と同様に確認を行ったが、同様に粒子表面に飛び出した磁性粉は観察されず、水分散性も同様に良好であった。
【０１２２】
＜実施例４＞
（水酸基含有磁性重合体の製造）
ポリエチレングリコールメタクリレート（日本油脂（株）製、ブレンマーＰＥ３５０）２５部、スチレン単量体（和光純薬（株）製）２０部及びジビニルベンゼン（和光純薬（株）製）１部を混合し、これに有機溶媒としてラウリルアルコール（和光純薬（株）製）５０部を混合した後、前記磁性粉２：４２部を加え、ボールミルで４８時間分散した。この磁性粉分散液９０部に、重合開始剤としてアゾビスイソブチロニトリル（和光純薬（株）製）５部を加えて、単量体及び磁性粉を含む混合物を作製した。
【０１２３】
塩化ナトリウム２８部をイオン交換水１６０部に溶解させた水溶液に、分散安定剤として炭酸カルシウム（丸尾カルシウム社製、商品名：ルミナス）３０部及びカルボキシメチルセルロース（第一工業製薬（株）社製、商品名：セロゲン）３．５部を加え、ボールミルで２４時間分散して分散媒体とした。この分散媒体２００部に前記混合物を投入して、乳化装置（エスエムテー社製、ＨＩＧＨ−ＦＬＥＸ  ＨＯＭＯＧＥＮＩＺＥＲ）にて８０００ｒｐｍで３分間乳化し、懸濁液を得た。このときの懸濁粒子の個数平均粒径は約２．８μｍであった。
【０１２４】
一方、撹伴機、温度計、冷却管及び窒素導入管を備えたセパラブルフラスコに窒素導入管より窒素を導入し、フラスコ内を窒素雰囲気にした。ここに上記懸濁液を入れ、６５℃で３時間反応させ、更に７０℃で１０時間加熱して冷却した。反応液は良好な分散液となっており、目視では重合中に凝集塊は確認できなかった。反応液に１０％塩酸水溶液を加えて炭酸カルシウムを分解した後、遠心分離によって固液分離を行った。得られた粒子を１Ｌのイオン交換水で洗浄し、８０℃で乾燥した後、５００ｍｌのエタノールでソックスレー抽出を６時間行い粒子中の溶媒を抽出除去した。次いで、この粒子を５００ｍｌのイオン交換水中で攪拌し遠心分離する洗浄を３回繰り返し行い、重合体粒子Ｄを得た。この重合体粒子Ｃを４０℃で凍結乾燥した後、磁性重合体の収量を測定したところ４９部で、収率は８６％であった。
また、熱重量分析（ＴＧＡ）による加熱による重量減少量から粒子中の磁性粉含有量を算出したところ４６質量％であった。
【０１２５】
（水酸基含有磁性重合体の特性評価）
重合体粒子Ｄの水酸基量を実施例１と同じ方法で測定したところ、この粒子の水酸基量は１．２ｍｍｏｌ／ｇであった。
また、同様にして個数平均粒径を求めたところ４．８μｍであり、凝集粒子も全く見られなかった。
【０１２６】
次に、粒子表面の磁性粉の存在状態、粒子の水分散性についても実施例１と同様に確認を行ったが、同様に粒子表面に飛び出した磁性粉は観察されず、水分散性も同様に良好であった。
【０１２７】
＜実施例５＞
（水酸基含有磁性重合体の製造）
実施例２において、磁性粉としてシランカップリング剤で表面処理しない磁性粉（戸田工業社製、商品名：ＭＴＳ−０１０）を用いた以外は、実施例１と同様の処方で懸濁重合を行い重合体粒子Ｅを得た。得られた磁性重合体の収量を測定したところ３４部で、収率は５９％となった。また、熱重量分析（ＴＧＡ）による加熱による重量減少量から粒子中の磁性粉含有量を算出したところ２５質量％であった。
【０１２８】
（水酸基含有磁性重合体の特性評価）
重合体粒子Ｅの水酸基量を実施例１と同じ方法で測定したところ、この粒子の水酸基量は１．１３ｍｍｏｌ／ｇであった。
また、同様にして個数平均粒径を求めたところ２．５μｍであり、凝集粒子は全く見られなかった。
【０１２９】
次に、得られた重合体粒子ＥをＳＥＭ観察したところ、粒子表面に若干磁性粉が飛び出した粒子が存在した。しかし、粒子の水分散性について実施例１と同様に確認を行ったところ、粒子が水面に浮いたり容器壁面に付着することはなく水分散性は良好であった。
【０１３０】
＜比較例１＞
実施例３において、有機溶媒であるジエチルベンゼンとラウリルアルコールとを使用しない以外は同様の処方で懸濁重合を行い重合体粒子Ｆを得た。この場合、重合中に凝集塊が見られた。得られた磁性重合体の収量を測定したところ２８部で、収率は４８％に低下した。
【０１３１】
得られた重合体粒子Ｆの水酸基量を実施例１と同じ方法で測定したところ、この粒子の水酸基量は０．０６ｍｍｏｌ／ｇと低かった。また、これらの重合体粒子を顕微鏡観察したところ、粒径のばらつきが大きかったが個数平均粒径は２．２μｍであった。なお、凝集粒子が相当数観察された。
【０１３２】
次に、得られた重合体粒子ＦをＳＥＭ観察したところ、粒子表面に若干磁性粉が飛び出した粒子が存在した。また、粒子の水分散性について実施例１と同様に確認を行ったが、水面でダマ（粒子同士が固まったもの）になってしまい水中に良好に再分散せず、得られた重合体粒子Ｆは水になじみにくいものであった。
【０１３３】
＜比較例２＞
実施例１において、分散媒体調製時に塩化ナトリウムを加えない以外は、実施例１と同様の処理を行って単量体及び磁性粉を含む混合物を懸濁し重合したところ、イオン交換水による洗浄工程で、濾紙（ＡＤＶＡＮＴＥＣ社製Ｎｏ．５Ｃ：保留粒子径１μｍ）を通過する白色の微小粒子が認められたことにより分散媒体中で乳化重合が派生していることが確認された。得られた重合体粒子Ｇの収量を測定したところ２３部で、収率は４０％に低下した。
【０１３４】
得られた重合体粒子Ｇの水酸基量を実施例１と同じ方法で測定したところ、この粒子の水酸基量は０．０３ｍｍｏｌ／ｇと低かった。また、これらの重合体粒子を顕微鏡観察したところ、粒径のばらつきが大きかったが個数平均粒径は      μｍであった。なお、凝集粒子が相当数観察された。
【０１３５】
次に、得られた重合体粒子ＧをＳＥＭ観察したところ、粒子表面に磁性粉が飛び出している部分が見られた。しかし、粒子の水分散性について実施例１と同様に確認を行ったところ、水面でダマ（粒子同士が固まったもの）になってしまい水中に良好に再分散せず、得られた重合体粒子Ｇは水になじみにくいものであった。
【０１３６】
＜比較例３＞
実施例１において、分散媒体調製時に炭酸カルシウムを加えない以外は、実施例１と同様の処理を行って単量体及び磁性粉を含む混合物を懸濁して重合しようとしたが、混合物は分散媒体中に良好に懸濁することができず、重合すると団子状の塊になってしまった。
【０１３７】
以上のように、実施例の本発明の水酸基含有磁性重合体の製造方法によれば、重合時の懸濁粒子が安定しているため凝集を生じることがなく、高濃度で磁性粉が均一分散した重合体粒子を得ることができる。これに対し、前記本発明における製造条件のうち、１つでも不足する比較例では、収率、粒子状態等に何らかの問題が発生した。